(57)【特許請求の範囲】
【請求項１】
圧電素子と、それに接合する音響整合層とを有し、
前記音響整合層は、複数の層の積層体であり、
前記複数の層は、それぞれ異なる音響インピーダンスを有し、かつ音響インピーダンスが前記圧電素子側から順に小さくなるように重ねられている、
超音波振動子であって、
前記複数の層の積層方向における境界面は、その算術平均粗さＲａが１．５〜７．０μｍの大きさの凹凸を有する超音波振動子。
【請求項２】
圧電素子と、それに接合する音響整合層とを有し、
前記音響整合層は、複数の層の積層体であり、
前記複数の層は、それぞれ異なる音響インピーダンスを有し、かつ音響インピーダンスが前記圧電素子側から順に小さくなるように重ねられている、
超音波振動子であって、
前記複数の層の積層方向における境界面は、その算術平均粗さＲａが１．５μｍ以上であり、その表面のうねりの高低差が０〜４０μｍの大きさの凹凸を有する超音波振動子。
【請求項３】
圧電素子と、それに接合する音響整合層とを有し、
前記音響整合層は、複数の層の積層体であり、
前記複数の層は、それぞれ異なる音響インピーダンスを有し、かつ音響インピーダンスが前記圧電素子側から順に小さくなるように重ねられている、
超音波振動子であって、
前記複数の層の積層体の各層の厚みは、１０〜２９μｍであり、
前記複数の層の積層方向における境界面は、その算術平均粗さＲａが１．５μｍ以上の大きさの凹凸を有する超音波振動子。
【請求項４】
前記層は、基材樹脂およびそれに分散されたフィラーを含み、
前記積層方向において隣り合う前記層の前記基材樹脂の種類が異なる、請求項１〜３のいずれか一項に記載の超音波振動子。
【請求項５】
前記層は、基材樹脂およびそれに分散されたフィラーを含み、
前記積層方向において隣り合う前記層の前記フィラーの種類、大きさまたは形状が異なる、請求項１〜４のいずれか一項に記載の超音波振動子。
【請求項６】
前記層は、基材樹脂、それに分散されたフィラー、および前記基材樹脂に分散された発色剤を含み、
前記積層方向において隣り合う前記層の発色が異なる、請求項１〜５のいずれか一項に記載の超音波振動子。
【請求項７】
前記音響整合層に接着された音響レンズをさらに有する、請求項１〜６いずれか一項に記載の超音波振動子。
【請求項８】
請求項７に記載の超音波振動子を有する、超音波探触子。
【請求項９】
圧電素子と、それに接合する音響整合層とを有し、
前記音響整合層は、複数の層の積層体であり、
前記複数の層は、それぞれ異なる音響インピーダンスを有し、かつ音響インピーダンスが前記圧電素子側から順に小さくなるように重ねられている、
超音波振動子を製造する方法であって、
前記複数の層の積層方向における一方の層とそれに重なる他方の層における前記一方の層の表面を、その算術平均粗さＲａが１．５〜７．０μｍの大きさの凹凸を有するように形成することを特徴とする、
超音波振動子の製造方法。
【請求項１０】
圧電素子と、それに接合する音響整合層とを有し、
前記音響整合層は、複数の層の積層体であり、
前記複数の層は、それぞれ異なる音響インピーダンスを有し、かつ音響インピーダンスが前記圧電素子側から順に小さくなるように重ねられている、
超音波振動子を製造する方法であって、
前記複数の層の積層方向における一方の層とそれに重なる他方の層における前記一方の層の表面を、その算術平均粗さＲａが１．５μｍ以上であり、その表面のうねりの高低差が０〜４０μｍの大きさの凹凸を有するように形成することを特徴とする、
超音波振動子の製造方法。
【請求項１１】
圧電素子と、それに接合する音響整合層とを有し、
前記音響整合層は、複数の層の積層体であり、
前記複数の層は、それぞれ異なる音響インピーダンスを有し、かつ音響インピーダンスが前記圧電素子側から順に小さくなるように重ねられている、
超音波振動子を製造する方法であって、
前記複数の層の積層体の各層の厚みは、１０〜２９μｍであり、
前記複数の層の積層方向における一方の層とそれに重なる他方の層における前記一方の層の表面を、その算術平均粗さＲａが１．５μｍ以上の大きさの凹凸を有するように形成することを特徴とする、
超音波振動子の製造方法。
【発明の詳細な説明】
【技術分野】
【０００１】
本発明は、超音波振動子およびその製造方法ならびに超音波探触子に関する。
【背景技術】
【０００２】
超音波振動子は、超音波探触子などの非破壊の検査機器に利用されており、その性能の向上が求められている。超音波振動子は、一般に、圧電素子の音響特性から超音波が照射される被検体の音響特性へ暫時変化する音響特性を有する音響整合層を有している。当該音響整合層は、圧電素子から出力された超音波が被検体で反射することを抑制する。
【０００３】
上記音響整合層における音響特性（音響インピーダンス）を暫時変化させる方法には、例えば、音響インピーダンスの異なる層を印刷によって順次形成する方法（例えば、特許文献１参照）、音響整合層の厚み方向における面内組成を段階的に変化させて、一体的な音響整合層の中で音響インピーダンスが暫時変化する部分を形成する方法（例えば、特許文献２参照）、および、異なる音響インピーダンスを有するフィルムを熱圧着して積層する方法（例えば、特許文献３参照）、が知られている。
【先行技術文献】
【特許文献】
【０００４】
【特許文献１】特開平０３−１７１８９８号公報
【特許文献２】特開２００３−０８８５２２号公報
【特許文献３】特開２００７−１２９５５４号公報
【発明の概要】
【発明が解決しようとする課題】
【０００５】
上記方法で作製された音響整合層では、周波数帯によっては、音響インピーダンスがより高い層とより低い層との境界面における超音波の反射が無視できないことがある。このため、当該音響整合層の所期の周波数特性が得られないことがある。
【０００６】
本発明の第１の目的は、音響整合層内での超音波の反射をより抑制可能な超音波振動子を提供することである。また、本発明の第２の目的は、優れた感度を有する超音波撮像装置を提供することである。
【課題を解決するための手段】
【０００７】
本発明は、圧電素子と、それに接合する音響整合層とを有し、前記音響整合層は、複数の層の積層体であり、前記複数の層は、それぞれ異なる音響インピーダンスを有し、かつ音響インピーダンスが前記圧電素子側から順に小さくなるように重ねられている超音波振動子であって、前記複数の層の積層方向における境界面は、その算術平均粗さＲａが１．５μｍ以上の大きさの凹凸を有する超音波振動子、を提供する。
【０００８】
また、本発明は、圧電素子と、それに接合する音響整合層とを有し、前記音響整合層は、複数の層の積層体であり、前記複数の層は、それぞれ異なる音響インピーダンスを有し、かつ音響インピーダンスが前記圧電素子側から順に小さくなるように重ねられている超音波振動子を製造する方法であって、前記複数の層の積層方向における一方の層とそれに重なる他方の層における前記一方の層の表面を、その算術平均粗さＲａが１．５μｍ以上の大きさの凹凸を有するように形成することを特徴とする超音波振動子の製造方法、を提供する。
【０００９】
さらに、本発明は、音響レンズを有する上記超音波振動子を有する超音波探触子、を提供する。
【発明の効果】
【００１０】
本発明によれば、音響整合層内での超音波の反射をより抑制可能な超音波振動子を提供することができ、また、優れた感度を有する超音波探触子を提供することができる。
【図面の簡単な説明】
【００１１】
【図１】図１Ａは、超音波撮像装置の一例の構成を模式的に示す図であり、図１Ｂは、当該超音波撮像装置の電気的な構成を示すブロック図である。
【図２】上記超音波撮像装置における、本発明の超音波探触子の一実施形態の構成を模式的に示す図である。
【図３】本発明の超音波振動子の一実施の形態の構成を模式的に示すための図である。
【図４】上記超音波撮像装置における超音波探触子の送受信感度を測定するための装置の構成を模式的に示す図である。
【発明を実施するための形態】
【００１２】
以下、本発明の実施の形態を説明する。
本実施の形態に係る超音波振動子は、圧電素子とそれに接合する音響整合層とを有する。当該圧電素子には、公知の圧電素子を用いることができる。上記圧電素子は、例えば、圧電体と、当該圧電体を素子単位に区画する溝と、当該溝内に充満する目地材と、を有する。
【００１３】
上記圧電体は、その表面に応力を加えるとその表面に正負の電荷を生じる現象（圧電性）を呈する物体であり、例えば、圧電性を呈することが公知の物質、混合物、化合物、複合化合物、固溶体および組成物である。圧電体は、一種でもそれ以上でもよく、また、無機物でも有機物でもよい。また、圧電体の形状は、通常、板状であるが、超音波振動子として使用可能な範囲において、いかなる形状であってもよい。たとえば、圧電体は、一枚の板状の圧電体のみから構成されていてもよいし、あるいは、インピーダンスの異なる複数の圧電板の積層体であってもよい。また、上記圧電体の厚みは、一定でもよいし、分布を持っていてもよい。
【００１４】
無機圧電体の材料の例には、水晶、ニオブ酸リチウム、タンタル酸リチウム、ニオブ酸カリウム、チタン酸バリウム、チタン酸鉛、メタニオブ酸鉛、酸化亜鉛、窒化アルミニウム、ＰｂＺｒＯ３／ＰｂＴｉＯ３固溶体（ＰＺＴ）、ＰＺＴのＬａドープ体（ＰＺＬＴ）、Ｐｂ（Ｍｇ１／３Ｎｂ２／３）Ｏ３／ＰｂＴｉＯ３固溶体（ＰＭＮ−ＰＴ）およびＰｂ（Ｚｎ１／３Ｎｂ２／３）Ｏ３／ＰｂＴｉＯ３固溶体（ＰＺＮ−ＰＴ）が含まれる。
【００１５】
また、無機圧電体の材料の例には、鉛フリーの圧電材料が含まれる。当該圧電材料の例には、チタン酸バリウム（ＢａＴｉＯ３、ＢＴ）とビスマス系ペロブスカイト酸化物との固溶体が含まれ、より具体的には、ＢＴとスカンジウム酸ビスマス（ＢｉＳｃＯ３、ＢＳ）との固溶体（ＢＴ−ＢＳ）、ＢＴと亜鉛酸チタン酸ビスマス（Ｂｉ（Ｚｎ１／２Ｔｉ１／２）Ｏ３、ＢＺＴ）との固溶体（ＢＴ−ＢＺＴ）、ＢＴとマグネシウム酸チタン酸ビスマス（Ｂｉ（Ｍｇ１／２Ｔｉ１／２）Ｏ３、ＢＭＴ）との固溶体（ＢＴ−ＢＭＴ）、および、ＢＴとニッケル酸チタン酸ビスマス（Ｂｉ（Ｎｉ１／２Ｔｉ１／２）Ｏ３、ＢＮＴ）との固溶体（ＢＴ−ＢＮＴ）、が含まれる。
【００１６】
上記無機圧電体の材料には市販品を用いることができ、このような市販品の例には、株式会社富士セラミック製のＣ−６、Ｃ−６Ｈ、Ｃ−６２、Ｃ−６３、Ｃ−６４、Ｃ−６０１、Ｃ−７、Ｃ−８、Ｃ−８２、Ｃ−８３Ｈ、Ｃ−８４、Ｃ−９、Ｃ−９１、Ｃ−９１Ｈ、Ｃ−９２Ｈ、Ｃ−９３、Ｃ−９４、および、テイカ株式会社製のＬ−１Ａ、Ｌ−６Ａ、Ｌ−２０１Ｆ、Ｌ−１１、Ｌ−９、Ｌ−１５５Ｎ、Ｌ−１５５ＮＦ、Ｌ−１４５Ｎ、Ｌ−１３、が含まれる。
【００１７】
有機圧電体の材料の例には、ポリフッ化ビニリデン、ポリフッ化ビニリデン系共重合体、ポリシアン化ビニリデン、シアン化ビニリデン系共重合体、ナイロン９やナイロン１１などの奇数ナイロン、芳香族ナイロン、脂環族ナイロン、ポリ乳酸、ポリヒドロキシブチレートなどのポリヒドロキシカルボン酸、セルロース系誘導体、ポリウレア、およびこれらの複合体、が含まれ、より具体的には、ポリフッ化ビニリデン−三フッ化エチレン共重合体（Ｐ（ＶＤＦ−３ＦＥ））、Ｐ（ＶＤＦ−３ＦＥ）とポリウレタンとの混練物、Ｐ（ＶＤＦ−３ＦＥ）とシリコーンとの混練物、ポリフッ化ビニリデンとナイロンとの混練物、フッ化ビニリデンとクロロトリフロロエチレンとの共重合によるＰＶＤＦ系共重合体、ポリブタジエン−Ｎ，Ｎ−メチレンビスアクリルアミド−スチレン共重合体、ポリ（γ−ベンジル−Ｌ−グルタメート）、メタンジイソシアネートとジアミノフルオレンとの蒸着重付加によるポリ尿素、キシリレンジイソシアネートとｐ−ジアミノベンゼンとの蒸着重付加によるポリ尿素、および、テトラフルオロエチレン−ヘキサフルオロプロピレン共重合体のエレクトレット、が含まれる。
【００１８】
上記圧電体の材料のグレインサイズ（結晶粒サイズ）は、３μｍ以下であることが好ましい。グレインサイズが３μｍ以下であると、圧電体の加工時においてグレインが離脱することにより生じる表面粗さを小さくすることができる。また、圧電体における欠損する部分の体積の増加を抑えることができるので、圧電体における圧電性の消失を抑制でき、圧電体における有効面積および静電容量の損失が抑制され、圧電体の高い圧電性を維持することができる。
【００１９】
上記溝は、上記圧電体に形成されており、上記圧電体を平面視したときに圧電体を素子単位に応じて区画する。上記素子単位には、電極まで区画される主素子と、電極を共有する副素子とが含まれ、上記溝は、そのいずれの素子単位を形成する溝であってもよい。上記溝は、通常、圧電体に複数形成され、一方向に並列していてもよいし、交差する二方向（例えば互いに直交する二方向）のそれぞれに並列していてもよい。
【００２０】
上記溝の深さは、超音波振動子の構造に応じて適宜に決めることが可能である。たとえば、上記溝の深さは、上記圧電体の厚さ未満であってもよいし、厚さ以上であってもよい。
【００２１】
上記目地材は、上記溝に充満している。上記目地材は、超音波振動子の目地材として知られている通常の材料によって構成され得る。上記目地材の例には、硬化性エポキシ樹脂の硬化物および硬化性シリコーンの硬化物が含まれる。
【００２２】
上記目地材の材料の例には、エポキシ樹脂、フェノール樹脂、尿素樹脂、メラミン樹脂、ポリエステル、ポリウレタン、シリコーン樹脂などの熱硬化性樹脂、および、ポリオレフィン、ポリアセタール、ポリカーボネート、ポリフェニレンサルファイド、ポリアミド、ポリイミド、ポリアミドイミド、ポリエーテルエーテルケトンなどの熱可塑性樹脂、が含まれる。
【００２３】
上記目地材は、本実施の形態の効果が得られる範囲において、さらなる構成要素を含んでいてもよい。たとえば、上記目地材は、その音響特性を調整する目的で、気泡を含んでいてもよいし、粒子を含んでいてもよいし、その両方を含んでいてもよい。当該気泡は、上記目地材中に直接形成されていてもよいし、上記目地材中に分散された中空のマイクロカプセルの内部空間であってもよい。上記目地材に上記気泡を含めることによって、当該目地材の音響インピーダンスをより小さくすることができる。
【００２４】
上記粒子は、上記溝に充填可能な大きさを有していればよく、その材料は、所望の音響特性に応じて適宜に決めることができる。上記粒子の材料の例には、フェライト、酸化亜鉛、シリカ、ガラス、カーボンなどの無機材料、ポリマーなどの有機材料、および、二種以上の材料の複合体、が含まれる。また、上記粒子の形状の例には、球状、扁平形状、異方性を有する形状、および中空粒子形状が含まれる。
【００２５】
上記粒子の材料は、上記硬化剤の材料と同じであることが、音響インピーダンスの調整の観点から好ましい。これらの観点から、上記粒子の材料は、シリコーンまたはエポキシであることが好ましい。なお、音響インピーダンスをより高めたい場合にはエポキシが好ましく、より抑えたい場合にはシリコーンが好ましい。
【００２６】
上記圧電素子は、無機圧電体の材料と有機圧電体の材料、または、無機圧電体の材料と有機高分子材料、を併用したコンポジットであってもよい。その例には、ＰＺＴ−シロキサン−ポリ（メタ）アクリレートコンポジット、および、ポリ乳酸とリン酸カルシウムもしくはモンモリロナイトとのコンポジット、が含まれる。
【００２７】
上記圧電素子は、公知の製造方法により製造される。すなわち、上記圧電セラミックや単結晶などからなる圧電体に所定間隔で溝を形成して当該圧電体をアレイ状に切削する。なお、圧電体を所定の大きさに切削して、得られた圧電体片を所定の間隔で配置してもよい。当該圧電体片は、モールドにより成形されてもよい。そして、上記の溝または間隙に上記目地材の材料を充填、硬化させて、目地材を形成する。
【００２８】
そして、上記圧電体および上記目地材の一体化物の上下面を研削して当該一体化物の厚みを調整する。具体的には、例えば、円盤状の平坦なラップ盤に上記一体化物を配置し、このラップ盤に、砥粒と液体とが混合された液体研磨剤を流し込みつつ、上下から上記一体化物に圧力を加えながら上記一体化物を上記ラップ盤に対して摺動させることにより研磨する。このようにして複合圧電体（コンポジット）が形成される。研削済みの複合圧電体の上下面には電極が配置され、この電極から所定の分極電圧が印加されて上記複合圧電体の分極処理がなされる。
【００２９】
上記音響整合層は、複数の層の積層体である。そして、当該複数の層は、それぞれ異なる音響インピーダンスを有し、かつ音響インピーダンスが上記圧電素子側から順に小さくなるように重ねられている。上記複数の層におけるそれぞれは、その表面状態が後述するように調整されている以外は、積層型の音響整合層における各層と同様に構成することができる。
【００３０】
上記層は、例えば、層状の基材、または、当該基材および当該基材中に分散されているフィラー、によって構成される。上記基材は、それが接合すべき部材との接着性や、上記層に求められる音響特性などの観点から適宜に選ばれる。当該基材は、一種でもそれ以上でもよく、その例には、エポキシ樹脂およびシリコーンゴムが含まれる。
【００３１】
上記エポキシ樹脂は、一種でもそれ以上でもよい。また、上記エポキシ樹脂は、硬化剤によって硬化されていてもよい。
【００３２】
上記エポキシ樹脂の例には、ビスフェノールＡやビスフェノールＦを骨格とするエポキシ樹脂、および、シリコーン変性、アクリル変性など各種変性エポキシ樹脂、が含まれる。上記エポキシ樹脂は、後述する発色剤と化学結合可能な官能基を有していてもよい。
【００３３】
上記エポキシ樹脂の例には、株式会社テスク製のＣ−１１６３、Ｃ−１０５４およびＣ−１００１、セメダイン株式会社製のＥＰ００７、コニシ株式会社製のＥセットＬ、三井化学株式会社製のストラクトボンドＥＨ−４５５ＮＦ、ＫＵＫＤＯ  ＣＨＥＭＩＣＡＬ、ＣＯ．，ＬＴＤ．社製のＹＤＢ−４００、ＤＩＣ社製のＥＰＩＣＬＯＮ  ＥＸＡ−８５０ＣＲＰ、ＥＰＩＣＬＯＮ  ８６０、ＥＰＩＣＬＯＮ  ４０５０、ＥＰＩＣＬＯＮ  ＥＸＡ−８３０ＣＲＰ、ＥＰＩＣＬＯＮ  ＥＸＡ−８３５ＬＶ、ＥＰＩＣＬＯＮ  １５３、ＥＰＩＣＬＯＮ  Ｎ−７７０、ＥＰＩＣＬＯＮ  ５５００、ＥＰＩＣＬＯＮ  ＨＰ−４０３２Ｄ、ＥＰＩＣＬＯＮ  ＨＰ−７２００Ｌ、ＥＰＩＣＬＯＮ  ＨＰ−７２００Ｈ、ＥＰＩＣＬＯＮ  ＨＰ−４７７０、ＥＰＩＣＬＯＮ  ＥＸＡ−４８５０−１５０およびＥＰＩＣＬＯＮ  ＨＰ−８２０、および、三菱化学株式会社製の６０４、８７１、８２７、１９１Ｐ、ＹＸ８０３４、ＹＬ９８３Ｕ、ＹＸ４０００ＨおよびＹＬ６６７７、が含まれる。
【００３４】
上記硬化剤の例には、新日本理化株式会社製のリカシッドＭＨ−７００、ＤＩＣ社製のラッカマイド  ＷＨ−６１４およびラッカマイド  ＴＤ−９８２、三菱化学株式会社製のＳＴ１２、ＬＶ１１、ＤＣ１１、３０１９、１１３、ＥＭＩ２４およびＹＨ３０７、および、ＨＵＮＴＳＭＡＮ社製のＪＥＦＦＡＭＩＮＥ  Ｄ−４００、が含まれる。
【００３５】
上記層を構成する上記シリコーンゴムは、一種でもそれ以上でもよく、その材料の例には、シリコーン複合パウダーＫＭＰ−６００、ＫＭＰ−６０１、ＫＭＰ−６０２、ＫＭＰ−６０５およびＸ−５２−７０３０、シリコーンゴムパウダー  ＫＭＰ−５９７、ＫＭＰ−５９８およびＫＭＰ−５９４、および、シリコーンレジンパウダーＫＭＰ−５９０、ＫＭＰ−７０１、Ｘ−５２−８５４およびＸ−５２−１６２１（いずれも信越化学工業株式会社製）、が含まれる。
【００３６】
上記フィラーは、一種でもそれ以上でもよい。当該フィラーの種類および上記層中の含有量は、当該層の所期の音響特性（音響インピーダンス）に基づいて適宜に決めることが可能である。上記フィラーの粒径および粒子形状も、所期の上記音響特性を発現可能な範囲において、適宜に決めることができる。上記フィラーの粒径は、上記層に分散可能な大きさであればよく、その最大径は、例えば０．０１〜３０μｍであることが好ましく、２〜１０μｍであることがより好ましく、例えば当該層の厚さの０．５〜２．０倍である。また、上記フィラーの粒子形状の例には、球状、粒状、棒状、針状、板状および燐片状が含まれる。さらに、上記フィラーは、その表面が被覆材によって被覆されていてもよい。当該被覆材の例には、アクリル樹脂、上記基材で例示したエポキシ樹脂、シランカップリング剤の反応生成物およびシリコーンオイルが含まれる。
【００３７】
上記フィラーの例には、フェライト粒子、酸化亜鉛粒子、酸化錫粒子（例えば、関東化学株式会社製）および酸化ビスマス粒子（例えば、関東化学株式会社製）が含まれる。上記フェライト粒子の例には、戸田工業株式会社製のソフトフェライト粒子、および、日本高純度化学株式会社製のソフトフェライト粒子、が含まれる。また、上記酸化亜鉛粒子の例には、ハクスイテック株式会社製  Ｚｉｎｃｏｘ  Ｓｕｐｅｒ  Ｆ−１、Ｆ−２およびＦ−３が含まれる。上記基材における上記フィラーの含有量は、例えば、上記基材１００質量部に対して０〜１２５０質量部である。
【００３８】
上記層は、本実施の形態の効果を奏する範囲において、他の成分をさらに含有していてもよい。当該他の成分の例には、発色剤が含まれる。当該発色剤は、一種でもそれ以上でもよく、その含有量は、上記層を色によって識別可能にする範囲で適宜に決めることができる。上記発色剤の例には、上記層を着色する着色剤、および、蛍光を発することで発色する蛍光物質、が含まれる。
【００３９】
上記着色剤の例には、燐光色素、シアン、マゼンダまたはイエローの顔料、および、染料、が含まれる。上記燐光色素の例には、硫化亜鉛およびアルミン酸ストロンチウムが含まれる。上記シアンの顔料の例には、アルミン酸コバルト、錫酸コバルト、フェロシアン化鉄カリ、銅フタロシアニン系、シリカ・アルミナ・ソーダ・硫黄錯塩（群青）、酸化コバルトアルミニウムチタニウムおよびインダンスレン系顔料が含まれる。上記マゼンタの顔料の例には、アントラキノン系顔料、セレン化カドミウム、硫化セレン化カドミウム、モノアゾ系顔料、硫化水銀、ジケトピロロピロール系顔料およびキナクリドン系顔料が含まれる。上記イエローの顔料の例には、水和酸化鉄、ジスアゾ系顔料、ピラゾロン系顔料、亜硝酸コバルトカリウム、硫化カドミウム、硫化セレン化カドミウム、酸化バリウムニッケルチタン、ベンズイミダゾロン系顔料、ニッケル錯塩およびバナジン酸ビスマスが含まれる。上記染料の例には、ダイレクトブルー、アシッドオレンジ、ディスパースバイオレットおよびベーシックグリーンが含まれる。
【００４０】
上記蛍光物質の例には、フルオレセイン、ローダミン、クマリン、ピレンおよびシアニンが含まれる。
【００４１】
上記音響整合層では、上記複数の層の積層方向において隣接する上記層の間の境界面が形成される。上記境界面は、上記圧電素子から出力された超音波を散乱させる凹凸面であり、その凹凸の大きさは、算術平均粗さＲａで１．５μｍ以上である。
【００４２】
上記圧電素子から出力された超音波は、上記音響整合層を通って被検体に出力されるが、音響整合層を通過する際に、音響インピーダンスが変化する上記層間の境界面でその一部が反射する。上記音響整合層は、上記の層間の境界面に上記の凹凸を有することから、上記境界面の付近の部分における音響インピーダンスの変化が上記積層方向において連続的となり、音響インピーダンスが変化する明確な境界がなり、その結果、当該境界面における超音波の反射による音響整合層の音響特性の損失が抑制される。よって、上記境界面に上記凹凸を有さない音響整合層に比べて、超音波がより効率的に出力される。
【００４３】
上記境界面の凹凸は、当該境界面において積層方向での音響インピーダンスの変化を実質的に連続的に変化させる形状であればよく、例えば、当該境界面で超音波を散乱、あるいは乱反射させる形状である。上記境界面の算術平均粗さＲａが１．５μｍ未満であると、積層方向における音響インピーダンスが連続的に変化する部分の長さが短くなり、当該境界面における超音波の反射による音響整合層の音響特性の損失の抑制が不十分となることがある。上記表面粗さは、大きすぎると、上記層の層厚に実質的な影響を及ぼし、上記層における音響特性の整合効果が不十分となることがある。上記境界面の凹凸の上限は、超音波の散乱が生じるとともに、各層における音響特性の整合効果が得られる範囲において決めることが可能となる。
【００４４】
たとえば、上記境界面の凹凸は、Ｒａであれば、上記の音響特性の整合効果の観点から、１０以下であることが好ましい。また、上記凹凸は、超音波の散乱と音響特性の整合効果とを両立させる観点から、Ｒａで１．５〜７．０μｍであることがより好ましい。
【００４５】
上記Ｒａは、音響整合層の厚み方向における断面を走査型電子顕微鏡（ＳＥＭ）で当該境界面（境界線）を観察することによって求めることができ、あるいは推定することが可能である。
【００４６】
また、上記境界面の凹凸は、表面のうねりであってもよい。ここで、「うねり」とは、上記音響整合層の厚み方向の断面における上記境界面（境界線）を含む画像（例えばＳＥＭ画像）において、当該境界線を、上記画像において５μｍの幅に相当する太さの線でなぞって描かれる曲線である。上記境界面の凹凸は、例えば、上記うねりであれば、その高低差は０〜４０μｍであり、好ましくは１０〜３０μｍである。また、上記うねりのピッチは、例えば、３０〜４００μｍである。当該うねりのピッチは、上記うねりの隣り合う頂点間距離の平均値である。当該うねりの各指標（最大高さ、最小高さ、極大値のピッチなど）は、例えばサンプル数３（Ｎ＝３）以上の解析結果より算出することができる。
【００４７】
上記うねりを有する上記境界面においても、超音波の反射が抑制され、当該境界面を超音波がより通過しやすくなる。上記うねりの高低差およびピッチが上記範囲よりも小さいと、当該境界面のより微視的な表面状態を表すＲａで、当該境界面の凹凸が実質的に表現され得る。
【００４８】
したがって、上記境界面の凹凸は、例えば、上記Ｒａで１．５μｍ以上、上記うねりでその高低差が４０μｍ以下かつそのピッチが４００μｍ以下、とすることが可能である。
【００４９】
上記音響整合層における上記の各層は、上記断面において上記境界面（境界線）をより明確にする観点から、隣り合う層の構成を変えることが好ましい。
【００５０】
たとえば、隣り合う層は、互いにその基材樹脂の種類が異なっていてもよい。上記ＳＥＭ画像において上記境界線をより明確に表示することができることがある。また、隣り合う層は、含有する上記フィラーの種類、大きさまたは形状が互いに異なっていてもよい。この場合も、上記ＳＥＭ画像において上記境界線（特にうねりの境界線）をより明確に表示することができることがある。さらに、隣り合う層は、含有する発色剤が互いに異なり、異なる発色を呈してもよい。この場合も、発色剤を発色させた状態での上記ＳＥＭ画像において上記境界線をより明確に表示することが可能である。
【００５１】
なお、上記ＳＥＭの画像は、境界線における凹凸をより明確にするために上記厚さ方向にのみ拡大されていてもよいし、あるいは少なくとも一方の層の基材の色や明るさを変化させる画像処理がなされていてもよい。
【００５２】
上記超音波振動子は、本実施の形態の効果が得られる範囲において、上記圧電素子および上記音響整合層以外の他の構成をさらに有していてもよい。たとえば、上記超音波振動子は、上記音響整合層に接着に接着された音響レンズをさらに有していてもよい。当該音響レンズは、被検体に向かって照射される超音波に所期の指向性を与える部材であり、当該音響レンズには、公知の音響レンズを利用することができる。
【００５３】
また、上記超音波振動子は、上記以外の構成を、例えば、超音波を吸収するためのバッキング部材や、バッキング部材に担持され、上記圧電体を担持する電極などをさらに有していてもよい。これらのさらなる構成は、公知の超音波振動子におけるそれらと同様に構成することができる。
【００５４】
さらに、上記超音波振動子は、水中もしくは含水環境にて用いることができるように、パリレンコーティングなどの防水加工を、例えば音響レンズを接着する前の超音波振動子の前面に、施してもよい。なお、「パリレン」は、日本パリレン合同会社の登録商標である。
【００５５】
このように、上記超音波振動子は、上記音響整合層を有する以外は、公知の超音波探触子と同様に構成することが可能である。
【００５６】
上記超音波振動子は、以下の特徴を有する以外は、積層型の上記音響整合層を含む超音波振動子を製造する公知の方法を利用して製造することができる。当該特徴とは、すなわち、上記超音波振動子は、上記複数の層の積層方向における一方の層とそれに重なる他方の層における上記一方の層の表面を、その算術平均粗さＲａが１．５μｍ以上の大きさの凹凸を有するように形成することである。
【００５７】
上記一方の層の表面の凹凸は、上記境界面となる層の少なくとも一方の層の表面に、前述の表面状態をもたらす工程によって形成される。当該一方の層の表面は、上記境界面を形成する二つの層のうちの、圧電素子側に配置されるべき層の表面であってもよいし、その反対側に配置されるべき層の表面であってもよい。
【００５８】
上記層は、上記基材樹脂またはその前駆体と上記フィラーとを含有するインクまたは塗料の塗膜の乾燥によって作製することができる。当該インクまたは塗料は、例えば適用される印刷方法に応じて、その粘度を調整するために、溶剤をさらに含有していてもよい。
【００５９】
上記一方の層の表面の凹凸の形成は、例えば、スクリーン印刷法でスクリーン（メッシュ）を通して印刷し、それを乾燥、固化することによって行うことができる。上記メッシュは、例えば上記インクの物性および上記表面状態に応じて適宜に決めることができ、そのメッシュ数は、例えば＃１００〜７００（線幅１５〜９０μｍ）程度であることが好ましい。スクリーン印刷法を利用する上記表面粗面化処理は、前述のＲａを調整するのにより効果的である。
【００６０】
あるいは、上記一方の層の表面の凹凸の形成は、マランゴニ対流が発生する塗膜を形成し、それを乾燥、固化することによって行うことができる。マランゴニ対流とは、液体表面の表面張力が不均質になることが原因で生じる対流である。当該マランゴニ対流によって、上記塗膜の表面に上記の凹凸を形成することが可能である。マランゴニ対流を生じさせる上記表面粗面化処理は、前述のうねりを調整するのにより効果的である。
【００６１】
上記マランゴニ対流は、上記インクまたは塗料の溶剤に、表面張力または沸点の異なる二種の溶剤を用いることによって発生させることが可能である。マランゴニ対流を発生させる観点から、当該二種の溶剤における表面張力の差は、３〜１２ｍＮ／ｍであることが好ましく、当該二種の溶剤における沸点の差は、６０〜２００℃であることが好ましい。
【００６２】
たとえば、上記二種の溶剤のうちの低沸点溶剤の例には、アセトン（５６℃、２３．３ｍＮ／ｍ）、ＭＥＫ（８０℃、２４．５ｍＮ／ｍ）、クロロホルム（６１℃、２７．２ｍＮ／ｍ）、ジクロロメタン（４０℃、２７．８ｍＮ／ｍ）およびジクロロエタン（８４℃）が含まれる。上記二種の溶剤のうちの高沸点溶剤の例には、アセトフェノン（２０２℃、３８．８ｍＮ／ｍ）、シクロヘキシルベンゼン（２３６℃、２４．５ｍＮ／ｍ）、メシチレン（１６５℃、２８．３ｍＮ／ｍ）、アニソール（１５４℃、３４．６ｍＮ／ｍ）、キシレン（１４４℃、２８．１ｍＮ／ｍ）およびシクロヘキサノン（１５６℃、３５．２ｍＮ／ｍ）が含まれる。当該二種の溶剤の混合比率は、例えば２０〜８０体積％である。括弧内の温度の数値はその溶剤の沸点を表し、力の数値はその表面張力を表している。
【００６３】
なお、上記マランゴニ対流は、一種の溶剤と上記基材の材料（例えば上記基材樹脂の前駆体や硬化剤など）とによって生じさせることも可能である。
【００６４】
上記の隣接する層を形成する工程は、上記の表面状態を調整した層の、表面状態を調整した側の表面に、他の層を重ねて形成する。そして、形成された他の層の表面に前述した凹凸による表面状態を形成する。これらの繰り返しによって、上記層間に位置する境界面に、上記の調整された表面状態による凹凸を形成する。
【００６５】
製造過程における上記層の表面状態は、前述した方法によって測定することが可能であるが、上記層の表面状態を直接測定することにより確認することも可能である。たとえば、上記層の表面粗さＲａであれば、その測定方法は、接触式であっても非接触式であってもよい。当該Ｒａの測定は、例えば、オリンパス株式会社製レーザー顕微鏡「ＯＬＳ−３０００」を用いて、上記表面の表面粗さを複数個所で測定して求められる粗さ曲線から求めることができる。
【００６６】
より詳しくは、上記粗さ曲線からその平均線の方向に基準長さ（ｌ）だけを抜き取り、この抜き取った部分の平均線の方向にＸ軸を、縦倍率の方向にＹ軸をそれぞれ取り、粗さ曲線をｙ＝ｆ（ｘ）で表したとき、下記式（１４）から求められる。当該式（１４）で求められた数値をマイクロメートル（μｍ）で表すことで表面粗さＲａとなる。なお、当該Ｒａは、上記のように一次元の直線における求められる値であってもよいし、上記の測定方法を二次元の平面に展開して求められる値であってもよい。
【００６７】
【数１】
0006528504.tif 000002
【００６８】
上記音響整合層における上記境界面以外の上記層の表面は、凹凸を有していてもよいし、平滑（例えばＲａが０．３未満）であってもよい。上記境界面以外の表面が平滑であると、上記音響整合層と上記圧電素子との接着層の厚みを薄くでき、あるいは、上記音響整合層と上記音響レンズとの接着層の厚みを薄くでき、当該接着層での超音波の減衰を抑えることができる。上記の平滑な表面は、例えば、上記塗膜の乾燥時に、当該塗膜が完全に固化する前に当該表面を加圧することによって作製することが可能であり、あるいは、平滑で離型性に富む基板上に上記音響整合層を作製し、その後に基板から剥がすことによって作製することが可能である。
【００６９】
上記音響整合層は、上記のように、作製用基板上に上記の層を順次作製して上記積層体を製造し、それを当該作製用基板から剥がし、接着剤によって圧電素子に接着することによって、圧電素子に接合させることができる。あるいは、上記音響整合層は、上記作製用基板に代えて上記圧電素子または圧電体（上記溝を形成する前の圧電素子）の表面に直接上記層を順次作製することによって、接着剤を用いずに上記圧電素子に接合させることができる。さらに、上記圧電体上に音響整合層を接合させた場合には、音響整合層とともに圧電体に上記溝を作製し、その溝に上記目地材を充填してもよい。このような方法により、圧電素子とともに素子単位に区画された音響整合層を作製することも可能である。
【００７０】
上記超音波振動子は、超音波探触子に好適に用いられる。当該超音波探触子は、上記超音波振動子を含む以外は、公知の超音波探触子と同様に構成することが可能であり、また、公知の超音波撮像装置に適用することが可能である。当該超音波探触子は、例えば、医療用超音波診断装置や非破壊超音波検査装置などに好適に用いられる。
【００７１】
図１Ａは、上記超音波撮像装置の一例の構成を模式的に示す図であり、図１Ｂは、当該超音波撮像装置の電気的な構成を示すブロック図である。
【００７２】
超音波撮像装置２００は、図１Ａに示されるように、装置本体２０１と、装置本体２０１にケーブル２０３を介して接続されている超音波探触子２０２と、装置本体２０１上に配置されている入力部２０４および表示部２０９と、を有する。
【００７３】
装置本体２０１は、図１Ｂに示されるように、入力部２０４に接続されている制御部２０５と、制御部２０５およびケーブル２０３に接続されている送信部２０６および受信部２０７と、受信部２０７および制御部２０５のそれぞれと接続されている画像処理部２０８と、を有する。なお、制御部２０５および画像処理部２０８は、それぞれ表示部２０９と接続されている。
【００７４】
入力部２０４は、例えば、診断開始などを指示するコマンドや被検体の個人情報などのデータを入力するための装置であり、例えば、複数の入力スイッチを備えた操作パネルやキーボードなどである。
【００７５】
制御部２０５は、例えば、マイクロプロセッサや記憶素子、その周辺回路などを備えて構成され、超音波探触子２０２、入力部２０４、送信部２０６、受信部２０７、画像処理部２０８および表示部２０９を、それぞれの機能に応じて制御することによって超音波診断装置２００の全体の制御を行う回路である。
【００７６】
送信部２０６は、例えば、制御部２０５からの信号を超音波探触子２０２に送信する。受信部２０７は、例えば、超音波探触子２０２からの信号を受信して制御部２０５または画像処理部２０８へ出力する。
【００７７】
画像処理部２０８は、例えば、制御部２０５の制御に従い、受信部２０７で受信した信号に基づいて被検体内の内部状態を表す画像（超音波画像）を形成する回路である。たとえば、画像処理部２０８は、被検体の超音波画像を生成するＤｉｇｉｔａｌ  Ｓｉｇｎａｌ  Ｐｒｏｃｅｓｓｏｒ（ＤＳＰ）、および、当該ＤＳＰで処理された信号をデジタル信号からアナログ信号へ変換するデジタル−アナログ変換回路（ＤＡＣ回路）などを有している。
【００７８】
表示部２０９は、例えば、制御部２０５の制御に従って、画像処理部２０８で生成された被検体の超音波画像を表示するための装置である。表示部２０９は、例えば、ＣＲＴディスプレイや液晶ディスプレイ（ＬＣＤ）、有機ＥＬディスプレイ、プラズマディスプレイなどの表示装置や、プリンタなどの印刷装置などである。
【００７９】
図２は、超音波探触子２０２の構成を模式的に示す図である。超音波探触子２０２は、図２に示されるように、超音波トランスデューサー（超音波振動子）１００と、超音波トランスデューサー１００を収容するホルダ２１０とを有する。ホルダ２１０は、超音波探触子２０２の表面に音響レンズ１７０が露出するように、超音波トランスデューサー１００を保持している。超音波トランスデューサー１００のＦＰＣ１２０は、ケーブル２０３の先端に配置されたコネクタ２１１に接続されている。なお、図２中、超音波トランスデューサー１００の構成の一部は、省略されている。
【００８０】
図３は、超音波トランスデューサー１００の構成を模式的に示すための図である。超音波トランスデューサー１００は、バッキング層１１０、フレキシブルプリント基板（ＦＰＣ）１２０、圧電体１３０、溝１４０、１４１、目地材１５０、音響整合層１６０および音響レンズ１７０を有する。
【００８１】
バッキング層１１０は、バッキング材によって構成されており、圧電体１３０を支持し、不要な超音波を吸収し得る超音波吸収体である。すなわち、バッキング層１１０は、圧電体１３０における被検体、例えば生体、に超音波を送受信する方向と反対の面（裏面）に装着され、被検体の方向の反対側に発生する超音波を吸収する。
【００８２】
バッキング層１１０の材料の例には、天然ゴム、エポキシ樹脂、熱可塑性樹脂、シリコーン樹脂、および、これらの材料の少なくともいずれかと酸化タングステンや酸化チタン、フェライトなどの粉末との混合物をプレス成形した樹脂系複合材、が含まれる。上記熱可塑性樹脂の例には、塩化ビニル、ポリビニルブチラール、ＡＢＳ樹脂、ポリウレタン、ポリビニルアルコール、ポリエチレン、ポリプロピレン、ポリアセタール、ポリエチレンテレフタレート、フッ素樹脂、ポリエチレングリコール、および、ポリエチレンテレフタレート−ポリエチレングリコール共重合体、が含まれる。中でも樹脂系複合材、その中でも特にゴム系複合材料またはエポキシ樹脂系複合材が好ましい。バッキング層１１０の形状は、圧電体１３０の平面形状や超音波トランスデューサー１００、これを含む超音波探触子２０２などの形状に応じて、適宜に決めることができる。
【００８３】
ＦＰＣ１２０は、例えば、圧電体１３０のための一対の電極と接続される、後述の超音波振動子に対応したパターンの配線を有する。各超音波振動子には、ＦＰＣ１２０にて電極が取り付けられ、コンピューターでプログラムした超音波の送受信駆動により、任意のビームフォーミングが可能となる。たとえば、ＦＰＣ１２０は、一方の電極となる信号引き出し配線と、図示しない他方の電極に接続されるグランド引き出し配線とを有する。ＦＰＣ１２０は、上記の適当なパターンを有していれば、市販品であってもよい。
【００８４】
上記電極の材料の例には、金、白金、銀、パラジウム、銅、アルミニウム、ニッケル、スズ、および、これらの金属元素を含む合金、が含まれる。たとえば、上記電極は、まず、チタンやクロムなどの下地金属をスパッタ法により０．００２〜１．０μｍの厚さに形成し、次いで、上記材料を、さらには必要に応じて絶縁材料を部分的に、スパッタ法、蒸着法その他の適当な方法で０．０２〜１０μｍの厚さに形成することによって作製される。上記電極は、微粉末の金属粉末と低融点ガラスを混合した導電ペーストをスクリーン印刷やディッピング法、溶射法によって当該導電ペーストの層を形成することによって作製することも可能である。
【００８５】
なお、バッキング層１１０とＦＰＣ１２０は、例えば、当該技術分野で通常使用される接着剤（例えば、エポキシ系接着剤）で接着され得る。
【００８６】
圧電体１３０は、前述した本実施の形態に係る圧電体であり、当該圧電体を素子単位に区画する溝１４０、１４１には、気泡が分散されている目地材１５０を有する。たとえば、圧電体１３０は、前述した積層体で構成され、圧電体１３０の厚さは、例えば０．０５〜０．４ｍｍである。圧電体１３０は、ＦＰＣ１２０に、例えば導電性接着剤によって接着されている。当該導電性接着剤は、例えば、銀粉や銅粉、カーボンファイバーなどの導電性材料を含有する接着剤である。
【００８７】
溝１４０は、圧電体１３０の表面からバッキング層１１０に至る深さを有し、溝１４１は、圧電体１３０の表面から圧電体１３０内に至る深さを有している。溝１４０は、超音波振動子の主素子を区画しており、溝１４１は、１主素子中に並列する三つの副素子を区画している。溝１４０、１４１は、いずれも、例えばダイシングソーによる溝切り加工によって形成されており、その幅は、例えば１５〜３０μｍｍｍである。副素子は、なくてもよいし、上記の溝は、二つの副素子を区画していてもよい。
【００８８】
なお、上記主素子におけるピッチ（溝１４０の中心間距離）は、例えば０．１５〜０．３０ｍｍであり、上記副素子におけるピッチ（隣り合う溝（溝１４１または溝１４０）の中心間距離）は、例えば０．０４〜０．１５ｍｍである。
【００８９】
目地材１５０は、溝１４０および１４１に充満している。目地材１５０の材料の例には、前述したように、エポキシ樹脂シリコーンおよびこれらの混合物、の硬化物が含まれる。また、目地材１５０には、フィラーが添加されていてもよい。フィラーは、例えば、シリカやアルミナの無機酸化物の粒子であってもよいし、シリコーンゴムのような有機材料の粒子であってもよい。
【００９０】
上記エポキシ樹脂は、例えば、エポキシ樹脂のプレポリマーと、当該プレポリマー間に架橋ネットワークを形成するための硬化剤とを含有するプレポリマー組成物の硬化物として構成される。
【００９１】
上記プレポリマーの例には、フェノールノボラック樹脂やクレゾールノボラック樹脂、フェノールアラルキル（フェニレン、ビフェニレン骨格を含む）樹脂、ナフトールアラルキル樹脂、トリフェノールメタン樹脂、ジシクロペンタジエン型フェノール樹脂などのフェノール樹脂が含まれる。
【００９２】
上記硬化剤の例には、アミン系硬化剤が含まれ、当該アミン系硬化剤の例には、エチレンジアミン、トリエチレンジアミン、ヘキサメチレンジアミン、２，４−ジアミノ−６−〔２’−メチルイミダゾリル−（１’）〕エチル−ｓ−トリアジンなどのトリアジン化合物、１，８−ジアザビシクロ［５，４，０］ウンデセン−７（ＤＢＵ）、トリエチレンジアミン、ベンジルジメチルアミン、および、トリエタノールアミンが含まれる。
【００９３】
音響整合層１６０は、圧電体１３０と後述の音響レンズ１７０との音響特性を整合させるための層である。音響整合層１６０は、例えば接着剤によって圧電体１３０および音響レンズのそれぞれを接着している。音響整合層１６０は、圧電体１３０と音響レンズ１７０との概ね中間の音響インピーダンスＺａ（Ｍｒａｙｌ（＝×１０６ｋｇ／（ｍ２秒）））を有する。なお、圧電体１３０の上記被検体側（表面側）には、例えば、前述の他方の電極を介して配置される。
【００９４】
音響整合層１６０は、音響インピーダンスが異なる複数の層の積層体であり、例えば２層以上、より好ましくは４層以上の積層体である。音響整合層１６０の厚さは、一般にはλ／４であることが好ましいが、本発明ではλ／４以下でもよい。λは、超音波の波長である。音響整合層１６０は、例えば、種々の材料で構成することが可能である。音響整合層１６０のＺａは、音響レンズに向けて音響レンズのＺａに、段階的または連続的により近づくように設定されていることが好ましく、例えば、当該材料に添加する添加剤の種類および含有量によって調整することが可能である。
【００９５】
上記材料の例には、アルミニウム、アルミニウム合金（例えばＡｌ−Ｍｇ合金）、マグネシウム合金、マコールガラス、ガラス、溶融石英、コッパーグラファイトおよび樹脂が含まれる。当該樹脂の例には、ポリエチレン、ポリプロピレン、ポリカーボネート、ＡＢＳ樹脂、ＡＡＳ樹脂、ＡＥＳ樹脂、ナイロン６やナイロン６６などのナイロン、ポリフェニレンオキシド、ポリフェニレンスルフィド、ポリフェニレンエーテル、ポリエーテルエーテルケトン、ポリアミドイミド、ポリエチレンテレフタレート、エポキシ樹脂およびウレタン樹脂が含まれる。上記添加剤の例には、亜鉛華、酸化チタン、シリカやアルミナ、ベンガラ、フェライト、酸化タングステン、酸化イットリビウム、硫酸バリウム、タングステン、モリブデン、ガラス繊維およびシリコーン粒子が含まれる。
【００９６】
音響整合層１６０の各層間の境界面は、いずれも、圧電体１３０から出力された超音波を散乱させる凹凸面に形成されている。当該境界面の凹凸は、算術平均粗さＲａであれば１．５μｍ以上であり、上記うねりであれば、例えば、その高低差は０〜４０μｍであり、当該うねりのピッチは３０〜４００μｍである。これらの表面状態は、音響整合層１６０における上記境界面のいずれで同一であってもよいし異なっていてもよい。
【００９７】
音響整合層１６０のＺａを調整する観点から、例えば、音響整合層１６０の表面部は、エポキシ樹脂で構成されているとともにシリコーン粒子を含有していることが好ましい。後述するように、音響レンズ１７０の材料であるシリコーンを音響整合層１６０の基材中に分散して存在させると、音響整合層１６０のＺａを音響レンズ１７０のそれに近づけることが可能である。
【００９８】
音響レンズ１７０は、例えば、被検体と音響整合層１６０との中間のＺａを有する軟質の高分子材料により構成される。音響レンズ１７０のＺａは、例えば、被検体のＺａから音響整合層１６０のＺａまでの範囲内である。当該高分子材料の例には、シリコーン系ゴム、ブタジエン系ゴム、ポリウレタンゴム、エピクロルヒドリンゴム、および、エチレンとプロピレンとを共重合させてなるエチレン−プロピレン共重合体ゴム、が含まれる。中でも、上記高分子材料は、シリコーン系ゴムおよびブタジエン系ゴムからなることが好ましい。
【００９９】
上記シリコーン系ゴムの例には、シリコーンゴムおよびフッ素シリコーンゴムが含まれる。特に、音響レンズの特性の観点からは、シリコーンゴムが好ましい。当該シリコーンゴムとは、Ｓｉ−Ｏ結合からなる分子骨格を有し、そのＳｉ原子に複数の有機基が主結合したオルガノポリシロキサンをいい、通常は、その主成分はメチルポリシロキサンで、その全体の有機基のうち９０％以上がメチル基である。上記シリコーンゴムは、上記メチルポリシロキサンのメチル基の少なくとも一部が、水素原子、フェニル基、ビニル基またはアリル基も置き換わっていてもよい。
【０１００】
上記シリコーンゴムは、例えば、高重合度のオルガノポリシロキサンに過酸化ベンゾイルなどの硬化剤（加硫剤）を混練し、加熱加硫し硬化させることにより得ることができる。音響レンズ１７０における音速の調整や密度の調整などの目的に応じ、シリカやナイロン粉末などの有機または無機の充填剤や、硫黄や酸化亜鉛などの加硫助剤などがさらに添加されてもよい。好ましい無機充填材の例には、硫酸バリウムおよび二酸化チタンが含まれる。
【０１０１】
上記ブタジエン系ゴムの例には、ブタジエンのホモポリマーであるブタジエンゴム、および、ブタジエンを主体としこれに少量のスチロールまたはアクリロニトリルが共重合した共重合ゴム、が含まれる。特に、音響レンズの特性の観点から、ブタジエンゴムであることが好ましい。ブタジエンゴムとは、共役二重結合を有するブタジエンの重合により得られる合成ゴムをいう。ブタジエンゴムは、共役二重結合を有するブタジエンが１，４位で、または１，２位で、単独で重合することにより得ることができる。ブタジエンゴムは、さらに、硫黄などにより加硫させてもよい。
【０１０２】
シリコーン系ゴムおよびブタジエン系ゴムからなる音響レンズ１７０は、例えば、シリコーン系ゴムとブタジエン系ゴムとを混合し、加硫硬化させることにより生成することが可能である。たとえば、音響レンズ１７０は、シリコーンゴムとブタジエンゴムとを適宜割合で混練ロールにより混合し、過酸化ベンゾイルなどの加硫剤を添加して加熱加硫して架橋（硬化）させることにより、得ることができる。
【０１０３】
上記の場合、加硫助剤として、酸化亜鉛をさらに添加してもよい。酸化亜鉛は、音響レンズ１７０のレンズ特性を実質的に損なわずに加硫を促進し、加硫時間を短縮することできる。他に、発色剤や音響レンズの特性を損なわない範囲内で他の添加剤を添加してもよい。シリコーン系ゴムとブタジエン系ゴムとの混合割合は、適宜設定することができる。たとえば、音響レンズ１７０のＺａは、被検体のそれに近似するとともに、音響レンズ１７０内における音速が被検体のそれよりも小さく、音響レンズ１７０のＺａの減衰がより少なくなるように設定されていることが好ましい。このような観点から、シリコーン系ゴムとブタジエン系ゴムとの混合割合は、１：１が好ましい。
【０１０４】
なお、超音波トランスデューサー１００は、保護層を含んでいてもよい。当該保護層は、音響レンズ１７０を封止していてもよいし、音響レンズ１７０以外の部分を封止していてもよい。当該保護層は、例えば、超音波トランスデューサー１００における音響整合層１６０およびそれよりも圧電体１３０側の構成を一体的に覆う層であり、これらの構成への物理的または化学的な刺激から上記の構成を保護するための層である。上記保護層は、物理的および化学的な安定性を有する材料で構成されていることが好ましく、例えば、エポキシ樹脂やポリパラキシリレンなどの、物理的および化学的に比較的安定な樹脂で構成され得る。当該保護層は、例えば、前述したパリレンコーティングにより作製される。
【０１０５】
上記保護層の厚さは、その所期の機能を発現するとともに、超音波トランスデューサー１００における所期の音響特性を発現可能な範囲で、適宜に決めることができる。当該保護層の厚さは、例えば、２〜４μｍである。当該厚さであれば、保護層の音響インピーダンスが、音響整合層１６０および音響レンズ１７０のそれよりも高かったとしても、超音波トランスデューサー１００の所期の音響特性を十分に発現させることが可能である。
【０１０６】
超音波トランスデューサー１００が上記保護層を有する場合では、音響レンズ１７０は、上記保護層に接着されていてもよい。この場合、上記保護層の厚さが可能な限りで十分に薄いことが、超音波トランスデューサー１００の所期の音響特性を実現する観点から好ましい。
【０１０７】
超音波撮像装置２００では、制御部２０５が入力部２０４からの信号を受信し、生体などの被検体に対して超音波（第１超音波信号）を送信させる信号を送信部２０６に出力するとともに、当該第１超音波信号に基づく被検体内から来た超音波（第２超音波信号）に応じた電気信号を受信部２０７に受信させる。
【０１０８】
超音波探触子２０２の超音波トランスデューサーには、超音波トランスデューサー１００が使用されている。圧電体１３０から超音波が送信されると、当該超音波は、音響整合層１６０および音響レンズ１７０を伝わり、人体などの被検体に送られる。そして、当該被検体内で反射し、音響レンズ１７０および音響整合層１６０を伝わり、圧電体１３０に受信される。たとえば、受信された超音波は、その振幅および周波数帯域に応じた電気信号に、圧電体１３０によって変換される。
【０１０９】
音響整合層１６０は、複数の層の積層体で構成されており、当該層のうちの二層が形成する境界面は、圧電体１３０から出力される超音波が散乱する凹凸面になっている。よって、境界面の付近における音響インピーダンスの変化が連続的となって、音響インピーダンスの明確な境界がなくなることから、音響整合層１６０を進む超音波は、上記境界面をより通過しやすい。よって、上記境界面における超音波の反射による損失を抑制することができる。このように、音響整合層１６０では、平滑な境界面に比べて上記境界面を超音波がより通過しやすい。よって、音響整合層１６０を通過する超音波の出力をより高めることができる。また、音響整合層１６０が積層タイプであることから、広帯域特性に優れる。よって、音響整合層１６０は、超音波をより強く、またより広く出力することができる。
【０１１０】
受信部２０７で受信した電気信号は、画像処理部２０８に送られて当該電気信号に応じた画像信号に処理される。当該画像信号は、表示部２０９に送られて、当該画像信号に応じた画像が表示部２０９に表示される。表示部２０９は、また、入力部２０４から入力された、制御部２０５を介して送られる情報に基づき、当該情報に応じた画像および操作（文字の表示、表示された画像の移動や拡大など）も表示する。
【０１１１】
超音波撮像装置２００は、超音波測定において、より強い超音波をより広く出力する。このため、超音波撮像装置２００は、平滑な上記境界面を有する音響整合層を有する従来の超音波撮像装置に比べて、より高い空間分解能を得ることができ、よって、より精密かつ信頼性がより高い測定結果を得ることができる。
【０１１２】
超音波撮像装置２００は、医療用の超音波診断装置に適用される。超音波撮像装置２００は、この他にも、魚群探知機（ソナー）や非破壊検査用の探傷機などの、超音波による探査結果を画像や数値などで表示する装置に適用され得る。
【０１１３】
以上の説明から明らかなように、上記超音波振動子は、圧電素子と、それに接合する音響整合層とを有し、上記音響整合層は、複数の層の積層体であり、上記複数の層は、それぞれ異なる音響インピーダンスを有し、かつ音響インピーダンスが上記圧電素子側から順に小さくなるように重ねられている。そして、上記複数の層の積層方向における境界面は、その算術平均粗さＲａが１．５μｍ以上の大きさの凹凸を有する。よって、本実施の形態によれば、音響整合層内での超音波の反射をより抑制可能な超音波振動子を提供することができる。
【０１１４】
上記層が基材樹脂およびそれに分散されたフィラーを含み、上記積層方向において隣り合う上記層の上記基材樹脂の種類が異なるか、あるいは、上記積層方向において隣り合う上記層の上記フィラーの種類、大きさまたは形状が異なることは、各層の音響特性を適切に制御する観点からより一層効果的である。
【０１１５】
また、上記層が基材樹脂、それに分散されたフィラー、およびそれに分散された発色剤を含み、上記積層方向において隣り合う上記層の発色が異なることは、各層の音響特性を容易に識別可能になるので、超音波振動子の製造における組み立てるべき音響整合層の判別が容易となり、超音波振動子の生産性を高める観点からより一層効果的である。
【０１１６】
また、上記超音波振動子が上記音響整合層に接着に接着された音響レンズをさらに有することは、より高い指向性の超音波を出力する観点からより一層効果的である。そして、上記超音波撮像装置は、上記の音響レンズを有する上記超音波振動子を有する。よって、本実施の形態によれば、優れた感度を有する超音波探触子を提供することができる。
【０１１７】
また、上記超音波振動子の製造方法は、上記複数の層の積層方向における一方の層とそれに重なる他方の層における上記一方の層の表面を、その算術平均粗さＲａが１．５μｍ以上の大きさの凹凸を有するように形成することを特徴とする。よって、当該製造方法によれば、音響整合層内での超音波の反射をより抑制可能な超音波振動子を提供することができる。
【実施例】
【０１１８】
以下、実施例を挙げて本発明を説明する。
【０１１９】
［実施例１］
パターニングされたフレキシブルプリント基板（ＦＰＣ）、バッキング層および固定板を上からこの順に接着剤で接着して積層し、ＦＰＣの表面に、両面に電極が形成された４．６ｍｍ×４２．５ｍｍの、チタン酸ジルコン酸鉛（ＰＺＴ）で構成された圧電材料層を接着した。そして、圧電材料層からバッキング層に至る溝を形成し、圧電素子の主素子を作製した。また、当該主素子において、積層方向における一部を残して圧電材料層を切断する平行な二本の溝を形成し、一つの主素子に、三つの並列する副素子を作製した。そして、エポキシ接着剤（株式会社テスク製「Ｃ１０５４」）を溝に充填し硬化させて圧電素子１を作製した。
【０１２０】
次いで、音響整合層１を用意した。音響整合層１では、音響整合層１を構成する各層を、適当なスクリーンを用いるスクリーン印刷で作製することによって硬化物の表面を十分に粗し、こうして作製された層の上に次の層を同様に作製していくことにより、当該層の境界に凸凹の境界面を形成した。
【０１２１】
まず、剥離フィルムをガラス基板に固定し、６０℃に１０分間加熱してガラス基板に密着させた。次いで、当該ガラス基板をスクリーン（株式会社ソノコム製）と合わせて、スクリーン印刷機ＤＰ−３２０（ニューロング精密工業株式会社製）にセットした。次いで、印圧０．２ＭＰａ、コート速度２００ｍｍ／ｓ、プリント速度５０ｍｍ／ｓ、スキージ角度７０°に設定し、第１のインクのベタ画像を、上記スクリーンを介して上記剥離フィルム上に印刷した。スクリーンのメッシュ数は＃１５０〜２００であり、その線径は４０〜６０μｍであり、乳剤層の厚さは１０μｍである。
【０１２２】
上記第１のインクは、戸田工業製ソフトフェライト粉末（平均粒子径５μｍ）、株式会社テスク製エポキシ接着剤Ｃ−１００１、および、関東化学株式会社製イソホロンを含有する。上記第１のインクにおける上記ソフトフェライト粉末の含有量は、作製されるべき第１の層の音響インピーダンスによって決まり、当該音響インピーダンスが１４Ｍｒａｙｌとなる量である。また、第１のインクの粘度は、イソホロンまたはエポキシ接着剤の粘度によって調整され、３，０００〜５０，０００ｃＰ（３〜５０Ｐａ秒）の範囲内である。
【０１２３】
次いで、真空乾燥機にて−０．１ＭＰａ、５０℃、５時間の条件で第１のインクを乾燥させて、第１の層を作製した。上記第１の層の音響インピーダンスは１４ＭＲａｙｌである。また、上記第１の層の表面粗さを、オリンパス株式会社製走査型共焦点レーザ顕微鏡「ＯＬＳ−３０００」により測定した。その結果、第１の層の表面の凹凸は、算術平均粗さＲａで３．５μｍであった。
【０１２４】
次いで、第１の層と同様にして、音響インピーダンスが１３Ｍｒａｙｌから２Ｍｒａｙｌまでの、第２の層から第１０の層を順次重ねて作製していき、音響インピーダンスが１４Ｍｒａｙｌから２Ｍｒａｙｌまで暫時変化する音響整合層１を作製した。音響整合層１における各層の厚さは、１５〜２０μｍであった。また、各層の表面粗さＲａは、１．９〜３．５μｍであった。
【０１２５】
次いで、音響整合層１を上記剥離シートから剥がし４．６ｍｍ×４２．５ｍｍの大きさに切り取り、音響インピーダンスの大きい側（第１の層側）の面を、エポキシ系接着剤を介して圧電素子１に当接させ、２．９４ＭＰａの加圧条件下で、当該エポキシ系接着剤の加熱硬化により、音響整合層１を圧電素子１に接着した。
【０１２６】
次いで、音響整合層１の表面に３μｍ程度の厚さのパリレン膜を作製し、次いで、音響整合層１の音響放射部となる部分に対応する当該パリレン膜の部分にプライマーＹＰ９３４１（モメンティブ・パフォーマンス・マテリアルズ・ジャパン合同会社製）を塗布し、次いで、シリコーン接着剤Ｋｅ−４７１Ｗで上記部分に音響レンズを接着した。こうして、超音波振動子１を作製した。
【０１２７】
なお、音響整合層１の断面における第１の層と第２の層との境界面を撮影し、画像処理によって当該境界面の表面粗さを測定したところ、Ｒａで３．４μｍであった。また、音響整合層１の断面における第２層と第３層との境界面を撮影し、画像処理によって当該境界面の表面粗さを測定したところ、Ｒａで２．０μｍであった。この結果から明らかなように、当該境界面では、その下側の層の表面粗さが実質的に保存されていることが確認された。
【０１２８】
［実施例２］
音響整合層１に代えて音響整合層２を用いる以外は超音波振動子１と同様にして、超音波振動子２を作製した。音響整合層２では、音響整合層１を構成する各層を、アプリケーターによる塗膜の乾燥条件の制御によるマランゴニ効果によって、その表面に凹凸を形成し、こうして作製された層の上に次の層を同様に作製していくことにより、当該層の境界に凸凹の境界面を形成した。
【０１２９】
音響整合層２の作製方法を説明する。まず、上記ガラス基板に密着した剥離フィルムに、３０μｍのギャップを有するアプリケーターを使用して手刷りで第１の塗料のベタ画像の塗膜を形成した。上記第１の塗料は、イソホロンに代えて関東化学株式会社製シクロヘキサノンおよびアセトンを用い、かつその粘度を２，０００〜５，０００ｃＰ（２〜５Ｐａ秒）の範囲内に調整されている以外は、上記第１のインクと同様に調製されている。
【０１３０】
次いで、４０℃の恒温槽にて３時間乾燥後、真空乾燥機にて−０．１ＭＰａ、５０℃５時間の条件で上記塗膜を乾燥させ、第１の層を作製した。当該第１の層の音響インピーダンスは１４ＭＲａｙｌである。また、上記第１の層の表面粗さを、オリンパス株式会社製走査型共焦点レーザ顕微鏡「ＯＬＳ−３０００」により測定した。その結果、上記第１の層の表面の凹凸は、Ｒａで１．９μｍであった。
【０１３１】
次いで、第１の層と同様にして、音響インピーダンスが１３Ｍｒａｙｌから２Ｍｒａｙｌまでの、第２の層から第１０の層を順次重ねて作製していき、音響インピーダンスが１４Ｍｒａｙｌから２Ｍｒａｙｌまで暫時変化する音響整合層２を作製した。音響整合層２における各層の厚さは、１０〜２０μｍであった。また、各層のうねりは、７〜１２μｍであり、Ｒａで１．５〜２．５μｍであった。
【０１３２】
なお、上記うねりは、ＳＥＭ断面写真を取得し、層間を５μｍ相当太さの線でなぞり、その後、上記の線に沿って片方の層を切り抜き、紙の面積と重さとの関係から、切り取られた層の平均厚みを算出する。そして、ＳＥＭ写真のコピーに対し、上記平均厚みとうねり曲線(５μｍの線)に囲まれる部分を切り抜き、上記と同様にして当該他の層の平均厚みを算出する。
【０１３３】
［比較例１］
音響整合層１に代えて音響整合層Ｃ１を用いる以外は超音波振動子１と同様にして、超音波振動子Ｃ１を作製した。音響整合層Ｃ１では、スクリーンを用いずにスクリーン印刷によって各層を作製し、その表面を研磨することで厚さを調整するとともに平滑な表面を形成した。
【０１３４】
音響整合層Ｃ１の作製方法を説明する。上記第１のインクを、圧電材の表面に塗り硬化させる。次いで、研磨機（ムサシノ電子株式会社製「ＭＡ−２００ｅ」）で塗膜の厚さが１０〜２０μｍとなるよう研磨し、こうして第１の層を作製した。また、上記第１の層の表面粗さを、オリンパス株式会社製走査型共焦点レーザ顕微鏡「ＯＬＳ−３０００」により測定した。その結果、上記第１の層の表面粗さＲａは、１．０μｍであった。
【０１３５】
次いで、当該第１の層と同様にして、音響インピーダンスが１３Ｍｒａｙｌから２Ｍｒａｙｌまでの第２の層から第１０の層を順次重ねて作製していき、音響インピーダンスが１４Ｍｒａｙｌから２Ｍｒａｙｌまで暫時変化する音響整合層Ｃ１を作製した。音響整合層Ｃ１における各層の厚さは、１０〜２０μｍであった。また、各層の表面粗さＲａは、０．７〜１．２μｍであった。
【０１３６】
超音波振動子１、２およびＣ１における第１、３、５、８および１０の各層の音響インピーダンスＺａ、層厚ＴＬ、表面粗さ（Ｓｒ）または表面うねり（Ｓｗ）、基材の種類およびフィラーの種類を、表１に示す。
【０１３７】
【表１】
0006528504.tif 000003
【０１３８】
［評価］
（１）送受信感度（Ｓｉ）および−６ｄＢ比帯域（ＢＷ）の測定
超音波振動子（ＵＴ）１、２、Ｃ１のそれぞれを用いて、図４に示されるような測定装置を構成した。この測定装置は、図４に示されるように、ＳＵＳ製の反射板（ＲＥ）がその底に配置されている水槽と、当該水槽の水面近傍に配置された超音波振動子（ＵＴ）と、当該超音波振動子に電気的に接続されたパルサーレシーバー（ＰＲ）と、当該パルサーレシーバーに電気的に接続されたオシロスコープ（ＯＳ）とからなる。当該パルサーレシーバーは、例えば、オリンパス株式会社製超音波パルサーレシーバー「ＭＯＤＥＬ５９００ＰＲ」であり、当該オシロスコープは、例えば、株式会社ＴＦＦ製オシロスコープ「ＴＤＳ５０３２」である。
【０１３９】
まず、構成で接続し、超音波振動子（ＵＴ）１、２、Ｃ１のそれぞれの、水中に浸漬させたプローブヘッド部からＳＵＳ製の反射板（ＲＥ）に向かって超音波を送信し、反射波を受信して、超音波振動子１、２、Ｃ１のそれぞれの送受信感度Ｓｉ（ｄＢ）をと−６ｄＢ比帯域（ＢＷ６（％））とを求めた。
【０１４０】
（２）加工性
超音波振動子１、２、Ｃ１のそれぞれの加工性を下記評価基準により評価した。
○：１層の作製時間が１時間以内
×：１層の作製時間が１時間超
【０１４１】
（３）コスト
超音波振動子１、２、Ｃ１のそれぞれのコストパフォーマンスを下記評価基準により評価した。
○：歩留まりが９０％以上であり、全体の製造作業時間が１６時間以内
×：歩留まりが９０％未満であり、全体の製造作業時間が１６時間超
【０１４２】
（４）判定
超音波振動子１、２、Ｃ１のそれぞれを下記評価基準により総合的に評価した。
○：加工性およびコストの評価がいずれも「○」である
×：加工性およびコストの評価の少なくともいずれかに「×」がある
【０１４３】
上記評価結果を表２に示す。
【０１４４】
【表２】
0006528504.tif 000004
【０１４５】
表２から明らかなように、超音波振動子１、２は、いずれも、超音波振動子Ｃ１に比べて高い相対感度を有している。これは、超音波振動子１、２では音響整合層１、２における各層での境界面において実質的に音響特性が連続的に変化し、当該境界面での超音波の反射が抑制され、その結果、音響整合層１、２を超音波がより通過しやすくなったため、と考えられる。
【０１４６】
また、表２から明らかなように、超音波振動子１、２は、いずれも、超音波振動子Ｃ１に比べて、１割程度広い−６ｄＢ比帯域を有している。これは、音響整合層の積層構造による効果に加えて、上記のような理由で音響整合層からの超音波の出力が増したため、と考えられる。
【０１４７】
［実施例３］
各層のインクに色の異なる発色剤を添加し、各層を色で識別可能に着色した以外は、音響整合層２と同様にして音響整合層３を作製し、音響整合層２に代えて音響整合層３を用いる以外は超音波振動子２と同様にして、超音波振動子３を作製した。そして、音響整合層３の断面観察から各層の境界面の表面粗さを求めた。超音波振動子３における各層の作製時の表面状態と、作製後の断面観察による各層の表面粗さとを表３に示す。
【０１４８】
【表３】
0006528504.tif 000005
【０１４９】
表３から明らかなように、音響整合層３における各層の表面粗さは、各層の積層後にも実質的に保存されていることがわかる。
【産業上の利用可能性】
【０１５０】
本発明によれば、高感度な超音波探触子がもたらされ得る。したがって、本発明によれば、超音波撮像装置のさらなる普及が期待される。
【符号の説明】
【０１５１】
１００  超音波トランスデューサー
１１０  バッキング層
１２０  フレキシブルプリント基板（ＦＰＣ）
１３０  圧電体
１４０、１４１  溝
１５０  目地材
１６０  音響整合層
１７０  音響レンズ
２００  超音波撮像装置
２０１  装置本体
２０２  超音波探触子
２０３  ケーブル
２０４  入力部
２０５  制御部
２０６  送信部
２０７  受信部
２０８  画像処理部
２０９  表示部
２１０  ホルダ
２１１  コネクタ
【図１】
0006528504.tif 000006
【図２】
0006528504.tif 000007
【図３】
0006528504.tif 000008
【図４】
0006528504.tif 000009